(57)【特許請求の範囲】
【請求項１】
下記一般式（１）で示される二核金属錯体色素により増感された半導体微粒子と、アニオン成分として（ＣＮ）４Ｂ−を含むイオン液体を主成分とする電解質溶液とを備える光化学電池。
【化１】
0005494490.tif 000024
（式中、Ｍは、ＲｕまたはＯｓを示し、ＸＮ−は、対イオンであるＮ価のアニオン（但し、Ｎは１又は２である。）、
【化２】
0005494490.tif 000025
は、下式（１−Ａ）
【化３】
0005494490.tif 000026
（式中、−ＣＯＯＨのＨは脱離していてもよく、Ｒ１、Ｒ２、Ｒ３、Ｒ４、Ｒ５及びＲ６は、それぞれ独立に、水素原子または置換もしくは無置換の直鎖もしくは分岐アルキル基を表すか、または、これらの二つ以上が一緒になってそれらが結合する炭素原子と共に置換もしくは無置換の芳香族炭化水素環を形成している。）
で表される配位子、
【化４】
0005494490.tif 000027
は、下式（１−Ｂ１）
【化５】
0005494490.tif 000028
（式中、Ｒ３１、Ｒ３２及びＲ３３は、それぞれ独立に、水素原子または置換もしくは無置換の直鎖もしくは分岐アルキル基を表すか、または、これらの二つ以上が一緒になってそれらが結合する炭素原子と共に置換もしくは無置換の芳香族炭化水素環を形成しており、Ｒ３４、Ｒ３５及びＲ３６は、それぞれ独立に、水素原子または置換もしくは無置換の直鎖もしくは分岐アルキル基を表すか、または、これらの二つ以上が一緒になってそれらが結合する炭素原子と共に置換もしくは無置換の芳香族炭化水素環を形成している。）
で表される配位子、下式（１−Ｂ２）
【化６】
0005494490.tif 000029
（式中、Ｒ４１及びＲ４２は、それぞれ独立に、水素原子または置換もしくは無置換の直鎖もしくは分岐アルキル基を表すか、または、これらが一緒になってそれらが結合する炭素原子と共に置換もしくは無置換の芳香族炭化水素環を形成しており、Ｒ４３及びＲ４４は、それぞれ独立に、水素原子または置換もしくは無置換の直鎖もしくは分岐アルキル基を表すか、または、これらが一緒になってそれらが結合する炭素原子と共に置換もしくは無置換の芳香族炭化水素環を形成している。）
で表される配位子、又は下式（１−Ｂ３）
【化７】
0005494490.tif 000030
（式中、Ｒ５１、Ｒ５２、Ｒ５３及びＲ５４は、それぞれ独立に、水素原子または置換もしくは無置換の直鎖もしくは分岐アルキル基を表し、Ｒ５５、Ｒ５６、Ｒ５７及びＲ５８は、それぞれ独立に、水素原子または置換もしくは無置換の直鎖もしくは分岐アルキル基を表す。）
で表される配位子、
【化８】
0005494490.tif 000031
は、下式（１−Ｃ）
【化９】
0005494490.tif 000032
（式中、Ｒ１１、Ｒ１２、Ｒ１３、Ｒ１４、Ｒ１５、Ｒ１６、Ｒ１７及びＲ１８は、それぞれ独立に、水素原子または置換もしくは無置換の直鎖もしくは分岐アルキル基を表すか、または、これらの二つ以上が一緒になってそれらが結合する炭素原子と共に置換もしくは無置換の芳香族炭化水素環を形成している。）
で表される配位子を示す。ｎは、０〜２の整数を示す。ｐは、錯体の電荷を中和するのに必要な対イオンの数を表す。なお、カルボキシル基（ＣＯＯＨ）は、脱プロトン（Ｈ＋）化されてカルボキシイオン（ＣＯＯ−）となっていても良い。）
【請求項２】
ＸＮ−が、ヘキサフルオロリン酸イオン、テトラフルオロホウ酸イオン、硝酸イオン又はヨウ化物イオンである請求項１記載の光化学電池。
【請求項３】
含窒素二座配位子の
【化１０】
0005494490.tif 000033
が、２，２’−ビピリジン、２，２’−（４，４’−ジメチル）ビピリジン、２，２’−（４，４’−ジ−ｔ−ブチル）ビピリジン、２，２’−（４，４’−ジ−ｎ−ノニル）ビピリジン、２，２’−（４，４’−ジ−ｎ−ドデシル）ビピリジン又は１，１０−フェナントロリンである請求項１記載の光化学電池。
【請求項４】
カルボキシル基をふたつ有する含窒素二座配位子の
【化１１】
0005494490.tif 000034
が、２，２’−ビピリジン−４，４’−ジカルボン酸である請求項１記載の光化学電池。
【請求項５】
含窒素四座配位子の
【化１２】
0005494490.tif 000035
が、２，２’−ビイミダゾール又は２，２’−ビベンズイミダゾールである請求項１記載の光化学電池。
【請求項６】
イオン液体が、カチオン成分としてイミダゾリウムカチオンを含む請求項１記載の光化学電池。
【請求項７】
イオン液体が、下記一般式（２）で示されるイオン液体である請求項１記載の光化学電池。
【化１３】
0005494490.tif 000036
（式中、Ｒ７１及びＲ７２は、それぞれ独立に、炭素数１〜６の直鎖または分岐アルキル基を表す。）
【請求項８】
電解質溶液が、レドックス対を含む請求項１記載の光化学電池。
【請求項９】
半導体微粒子が、酸化チタン、酸化亜鉛、酸化スズ、又はそれらの混合物である請求項１記載の光化学電池。
【請求項１０】
前記二核金属錯体色素により増感された半導体微粒子を電極上に固定したものである光電変換素子と対極とを有し、その間に前記イオン液体を主成分とする電解質溶液の層を有する請求項１記載の光化学電池。
【発明の詳細な説明】
【技術分野】
【０００１】
本発明は、高い吸光係数を有する、電子移動に優れた二核ルテニウム錯体色素またはルテニウム−オスミウム錯体色素により増感された半導体微粒子を含む光電変換素子と、イオン液体を主成分とする電解質溶液とを備える光化学電池に関する。
【背景技術】
【０００２】
太陽電池はクリーンな再生型エネルギー源として大きく期待されており、例えば、単結晶シリコン系、多結晶シリコン系、アモルファスシリコン系の太陽電池や、テルル化カドミウム、セレン化インジウム銅等の化合物からなる太陽電池の実用化をめざした研究がなされている。しかしながら、家庭用電源として普及させるためには、いずれの電池も製造コストが高いことや、原材料の確保が困難なことやリサイクルの問題、又、大面積化が困難であるなど克服しなければならない多くの問題を抱えている。そこで、大面積化や低価格化を目指し、有機材料を用いた太陽電池が提案されてきたが、いずれも変換効率が１％程度と実用化にはほど遠いものであった。【０００３】
こうした状況の中、グレッツェルらにより、色素によって増感された半導体微粒子を用いた光電変換素子及び太陽電池、並びにこの太陽電池の作製に必要な材料及び製造技術が開示された（例えば、非特許文献１、特許文献１参照）。当該電池は、ルテニウム色素によって増感された多孔質チタニア薄膜を作用電極とする湿式太陽電池である。この太陽電池の利点は、安価な材料を高純度に精製する必要がなく用いられるため、安価な光電変換素子として提供できること、更に用いられる色素の吸収がブロードであり、広い可視光の波長域にわたって太陽光を電気に変換できることである。しかしながら、実用化のためには更なる変換効率の向上が必要であり、より高い吸光係数を有し、より高波長域まで光を吸収する色素の開発が依然として望まれている。【０００４】
一方、イオン液体を電解質組成物に使用した例としては、特許文献２に、イオン性液体中に銅錯体を溶解させたイオン性液体を含有する電解質組成物、この電解質組成物を用いた光電変換素子及び色素増感太陽電池が開示されている。しかしながら、この色素増感太陽電池は、変換効率が必ずしも高いわけではなかった。【０００５】
本出願人による特許文献３には、二核ルテニウム錯体色素などの二核金属錯体色素が開示されており、この色素は、高い変換効率を発現するという点で優れている。しかしながら、当該二核金属錯体色素により増感された半導体微粒子において、イオン液体を電解質溶液とした光電変換素子については何ら開示されておらず、当該二核金属錯体色素とイオン液体の良好な組み合わせに係る検討、それによる光化学電池の変換効率及び耐久性の向上が望まれていた。
【先行技術文献】
【特許文献】
【０００６】
【特許文献１】特開平１−２２０３８０号公報
【特許文献２】特開２００６−１０７７７１号公報
【特許文献３】国際公開第２００６／０３８５８７号パンフレット
【非特許文献１】Ｎａｔｕｒｅ，第３５３巻，ｐ．７３７（１９９１）
【発明の概要】
【発明が解決しようとする課題】
【０００７】
本発明の課題は、即ち、高い吸光係数を有する、電子移動に優れた二核ルテニウム錯体色素またはルテニウム−オスミウム錯体色素により増感された半導体微粒子と、イオン液体を主成分とする電解質溶液とを備えた、耐久性が高い光化学電池を提供することにある。
【課題を解決するための手段】
【０００８】
本発明は、下記一般式（１）で示される二核金属錯体色素により増感された半導体微粒子と、アニオン成分として（ＣＮ）４Ｂ−を含むイオン液体を主成分とする電解質溶液とを備える光化学電池に関する。【０００９】
【化１】
0005494490.tif 000002
【００１０】
（式中、Ｍは、ＲｕまたはＯｓを示し、ＸＮ−は、対イオンであるＮ価のアニオン（但し、Ｎは１又は２である。）、【００１１】
【化２】
0005494490.tif 000003
【００１２】
は、カルボキシル基をふたつ有する含窒素二座配位子、【００１３】
【化３】
0005494490.tif 000004
【００１４】
は、含窒素四座配位子、【００１５】
【化４】
0005494490.tif 000005
【００１６】
は、含窒素二座配位子を示す。ｎは、０〜２の整数を示す。ｐは、錯体の電荷を中和するのに必要な対イオンの数を表す。なお、カルボキシル基（ＣＯＯＨ）は、脱プロトン（Ｈ＋）化されてカルボキシイオン（ＣＯＯ−）となっていても良い。）
【発明の効果】
【００１７】
本発明により、高い吸光係数を有する、電子移動に優れた二核金属錯体色素（二核ルテニウム錯体色素、ルテニウム−オスミウム錯体色素）により増感された半導体微粒子と、イオン液体を主成分とする電解質溶液とを備えた、変換効率が高く、耐久性に優れる光化学電池を提供することができる。一般に、電解質溶液としてイオン液体を主成分とするものを用いた光化学電池は安定性が高く、高耐久性を有しているが、本発明の光化学電池は特に高い耐久性を有している。【００１８】
電解質溶液はイオン液体とレドックス対（酸化還元対）を含むことが好ましく、この場合、イオン液体は溶媒として用いられる。【００１９】
なお、当該光化学電池は、光電変換効率が高く、また、安定性が極めて高く、高耐久性を有しているために、実用化に適したものであると考えられる。
【図面の簡単な説明】
【００２０】
【図１】実施例１および比較例１〜６で製造した光化学電池の耐久性評価結果を示すグラフである。
【図２】実施例２および３で製造した光化学電池の耐久性評価結果を示すグラフである。
【発明を実施するための形態】
【００２１】
本発明の二核金属錯体色素により増感された半導体微粒子は、前記の二核ルテニウム錯体またはルテニウム−オスミウム錯体と半導体微粒子を接触させることによって得られる。
【００２２】
本発明において使用する二核ルテニウム錯体またはルテニウム−オスミウム錯体は、前記一般式（１）で示されるものである。
【００２３】
その一般式（１）において、Ｍは、ＲｕまたはＯｓを示し、好ましくはＲｕである。
【００２４】
ＸＮ−は、対イオンであるＮ価のアニオン（但し、Ｎは１又は２である。）を示す。Ｘ−としては、例えば、ヘキサフルオロリン酸イオン、過塩素酸イオン、テトラフェニルホウ酸イオン、テトラフルオロホウ酸イオン、トリフルオロメタンスルホン酸イオン、チオシアン酸イオン、硫酸イオン、硝酸イオン、塩化物イオン、ヨウ化物イオンなどのハロゲン化物イオン等が挙げられるが、好ましくはヘキサフルオロリン酸イオン、テトラフルオロホウ酸イオン、硝酸イオン、ハロゲン化物イオンであり、更に好ましくはヘキサフルオロリン酸イオン、テトラフルオロホウ酸イオン、硝酸イオン、ヨウ化物イオンである。又、Ｘ２−としては、硫酸イオン、亜硫酸イオン、チオ硫酸イオン、炭酸イオン、リン酸一水素イオン等が挙げられ、好ましくは硫酸イオンが挙げられる。
【００２５】
又、
【００２６】
【化５】
0005494490.tif 000006
【００２７】
は、カルボキシル基をふたつ有する含窒素二座配位子を示す。カルボキシル基（ＣＯＯＨ）は、脱プロトン（Ｈ＋）化されてカルボキシイオン（ＣＯＯ−）となっていても良い。このカルボキシル基をふたつ有する含窒素二座配位子は、錯体内にふたつ含まれているが、それらは同一でも異なっていてもよい。
【００２８】
このカルボキシル基をふたつ有する含窒素二座配位子としては、下式（１−Ａ）で表される配位子が挙げられる。
【００２９】
【化６】
0005494490.tif 000007
【００３０】
式中、−ＣＯＯＨのＨは脱離していてもよく、Ｒ１、Ｒ２、Ｒ３、Ｒ４、Ｒ５及びＲ６は、それぞれ独立に、水素原子または置換もしくは無置換の直鎖もしくは分岐アルキル基を表すか、または、これらの二つ以上が一緒になってそれらが結合する炭素原子と共に置換もしくは無置換の芳香族炭化水素環を形成している。
【００３１】
アルキル基としては、炭素数６以下のものが好ましく、メチル基、エチル基がより好ましい。
【００３２】
また、Ｒ２とＲ３、Ｒ４とＲ５、Ｒ１とＲ６が一緒になってそれらが結合する炭素原子と共に６員の芳香族炭化水素環（置換基を有していてもよい）を形成していることも好ましい。芳香族炭化水素環の置換基としては、アルキル基（メチル基、エチル基など）、アルコキシ基（メトキシ基、エトキシ基など）などが挙げられる。
【００３３】
Ｒ１〜Ｒ６は全て水素原子であるか、Ｒ１とＲ６が水素原子であり、Ｒ２とＲ３、Ｒ４とＲ５が一緒になってそれらが結合する炭素原子と共に６員の芳香族炭化水素環を形成していることが好ましく、Ｒ１〜Ｒ６が全て水素原子であることが特に好ましい。
【００３４】
カルボキシル基をふたつ有する含窒素二座配位子としては、例えば、２，２’−ビピリジン−４，４’−ジカルボン酸、１，１０−フェナントロリン−４，７−ジカルボン酸、２−（２−（４−カルボキシピリジル））−４−カルボキシキノリン、２，２’−ビキノリン−４，４’−ジカルボン酸等が挙げられるが、好ましくは２，２’−ビピリジン−４，４’−ジカルボン酸である。なお、これらの配位子中のカルボキシル基（ＣＯＯＨ）は、脱プロトン（Ｈ＋）化されてカルボキシイオン（ＣＯＯ−）となっていても良い。
【００３５】
更に、
【００３６】
【化７】
0005494490.tif 000008
【００３７】
は、含窒素四座配位子を示す。
【００３８】
この含窒素四座配位子としては、下式（１−Ｂ１）で表される配位子が挙げられる。
【００３９】
【化８】
0005494490.tif 000009
【００４０】
式中、Ｒ３１、Ｒ３２及びＲ３３は、それぞれ独立に、水素原子または置換もしくは無置換の直鎖もしくは分岐アルキル基を表すか、または、これらの二つ以上が一緒になってそれらが結合する炭素原子と共に置換もしくは無置換の芳香族炭化水素環を形成しており、Ｒ３４、Ｒ３５及びＲ３６は、それぞれ独立に、水素原子または置換もしくは無置換の直鎖もしくは分岐アルキル基を表すか、または、これらの二つ以上が一緒になってそれらが結合する炭素原子と共に置換もしくは無置換の芳香族炭化水素環を形成している。
【００４１】
アルキル基としては、炭素数６以下のものが好ましく、メチル基、エチル基がより好ましい。
【００４２】
また、Ｒ３１〜Ｒ３６の隣接する二つが一緒になってそれらが結合する炭素原子と共に６員の芳香族炭化水素環（置換基を有していてもよい）を形成していることも好ましい。芳香族炭化水素環の置換基としては、アルキル基（メチル基、エチル基など）、アルコキシ基（メトキシ基、エトキシ基など）などが挙げられる。
【００４３】
Ｒ３１〜Ｒ３６は水素原子またはメチル基であることが好ましく、Ｒ３１〜Ｒ３６が全て水素原子であることが特に好ましい。
【００４４】
また、含窒素四座配位子としては、下式（１−Ｂ２）で表される配位子も挙げられる。
【００４５】
【化９】
0005494490.tif 000010
【００４６】
式中、Ｒ４１及びＲ４２は、それぞれ独立に、水素原子または置換もしくは無置換の直鎖もしくは分岐アルキル基を表すか、または、これらが一緒になってそれらが結合する炭素原子と共に置換もしくは無置換の芳香族炭化水素環を形成しており、Ｒ４３及びＲ４４は、それぞれ独立に、水素原子または置換もしくは無置換の直鎖もしくは分岐アルキル基を表すか、または、これらが一緒になってそれらが結合する炭素原子と共に置換もしくは無置換の芳香族炭化水素環を形成している。
【００４７】
アルキル基としては、炭素数６以下のものが好ましく、メチル基、エチル基がより好ましい。
【００４８】
また、Ｒ４１とＲ４２、Ｒ４３とＲ４４が一緒になってそれらが結合する炭素原子と共に６員の芳香族炭化水素環（置換基を有していてもよい）を形成していることも好ましい。芳香族炭化水素環の置換基としては、アルキル基（メチル基、エチル基など）、アルコキシ基（メトキシ基、エトキシ基など）などが挙げられる。
【００４９】
Ｒ４１〜Ｒ４４は水素原子またはメチル基であることが好ましく、Ｒ４１〜Ｒ４４が全て水素原子であることが特に好ましい。また、Ｒ４１とＲ４２、Ｒ４３とＲ４４が一緒になってそれらが結合する炭素原子と共に６員の芳香族炭化水素環（メチル基などの置換基を有していてもよい）を形成していることも特に好ましく、例えば下式（１−Ｂ３）で表される配位子であることが好ましい。
【００５０】
【化１０】
0005494490.tif 000011
【００５１】
式中、Ｒ５１、Ｒ５２、Ｒ５３及びＲ５４は、それぞれ独立に、水素原子または置換もしくは無置換の直鎖もしくは分岐アルキル基を表し、Ｒ５５、Ｒ５６、Ｒ５７及びＲ５８は、それぞれ独立に、水素原子または置換もしくは無置換の直鎖もしくは分岐アルキル基を表す。
【００５２】
アルキル基としては、炭素数６以下のものが好ましく、メチル基、エチル基がより好ましい。
【００５３】
Ｒ５１〜Ｒ５８は水素原子またはメチル基であることが好ましく、Ｒ５１〜Ｒ５８が全て水素原子であるか、Ｒ５２、Ｒ５３、Ｒ５６及びＲ５７がメチル基であり、Ｒ５１、Ｒ５４、Ｒ５５及びＲ５８が水素原子であることが特に好ましく、Ｒ５１〜Ｒ５８が全て水素原子であることがさらに好ましい。
【００５４】
含窒素四座配位子としては、例えば、２，２’−ビピリミジン、２，２’−ビイミダゾール、２，２’−ビベンズイミダゾール等が挙げられるが、好ましくは２，２’−ビイミダゾール、２，２’−ビベンズイミダゾールであり、更に好ましくは２，２’−ビベンズイミダゾールである。
【００５５】
【化１１】
0005494490.tif 000012
【００５６】
は、含窒素二座配位子を示す。この含窒素二座配位子は、錯体内にふたつ含まれているが、それらは同一でも異なっていてもよい。
【００５７】
この含窒素二座配位子としては、下式（１−Ｃ）で表される配位子が挙げられる。
【００５８】
【化１２】
0005494490.tif 000013
【００５９】
式中、Ｒ１１、Ｒ１２、Ｒ１３、Ｒ１４、Ｒ１５、Ｒ１６、Ｒ１７及びＲ１８は、それぞれ独立に、水素原子または置換もしくは無置換の直鎖もしくは分岐アルキル基を表すか、または、これらの二つ以上が一緒になってそれらが結合する炭素原子と共に置換もしくは無置換の芳香族炭化水素環を形成している。
【００６０】
アルキル基としては、炭素数１８以下のものが好ましく、メチル基、ｔ−ブチル基、ノニル基、ドデシル基がより好ましい。
【００６１】
また、Ｒ１１〜Ｒ１８の隣接する二つ、またはＲ１１とＲ１８が一緒になってそれらが結合する炭素原子と共に６員の芳香族炭化水素環（置換基を有していてもよい）を形成していることも好ましい。芳香族炭化水素環の置換基としては、アルキル基（メチル基、ｔ−ブチル基、ドデシル基など）、アルコキシ基（メトキシ基、エトキシ基など）などが挙げられる。
【００６２】
Ｒ１１〜Ｒ１８は水素原子またはメチル基、ｔ−ブチル基、ノニル基、ドデシル基であることが好ましく、Ｒ１１〜Ｒ１８が全て水素原子であるか、Ｒ１２及びＲ１７がメチル基、ｔ−ブチル基、ノニル基、ドデシル基であり、Ｒ１１、Ｒ１３〜Ｒ１６及びＲ１８が水素原子であることが特に好ましい。また、Ｒ１１とＲ１８が一緒になってそれらが結合する炭素原子と共に６員の芳香族炭化水素環（メチル基などの置換基を有していてもよい）を形成しており、Ｒ１２〜Ｒ１７は水素原子またはメチル基、ｔ−ブチル基、ノニル基、ドデシル基、より好ましくは水素原子であることも特に好ましい。さらに、Ｒ１３とＲ１４、Ｒ１５とＲ１６が一緒になってそれらが結合する炭素原子と共に６員の芳香族炭化水素環（メチル基などの置換基を有していてもよい）を形成しており、Ｒ１１、Ｒ１２、Ｒ１７及びＲ１８は水素原子またはメチル基、ｔ−ブチル基、ノニル基、ドデシル基、より好ましくは水素原子であることも特に好ましい。
【００６３】
含窒素二座配位子としては、例えば、２，２’−ビピリジン、２，２’−４，４’−ジメチル−ビピリジン、２，２’−４，４’−ジ−ｔ−ブチル−ビピリジン、２，２’−４，４’−ジノニル−ビピリジン、２，２’−４，４’−ジドデシル−ビピリジン、１，１０−フェナントロリン、２−（２−ピリジニル）キノリン、２，２’−ビキノリン等が挙げられるが、好ましくは２，２’−ビピリジン、２，２’−４，４’−ジメチル−ビピリジン、２，２’−４，４’−ジ−ｔ−ブチル−ビピリジン、２，２’−４，４’−ジノニル−ビピリジン、２，２’−４，４’−ジドデシル−ビピリジン、１，１０−フェナントロリンである。
【００６４】
なお、ｎはカチオンの価数を表し、通常０〜２の整数であり、好ましくは１又は２、更に好ましくは１である。又、ｐは錯体の電荷を中和するのに必要な対イオンの数を表す。
【００６５】
上記のような本発明において使用する二核金属錯体の具体的な化合物としては、例えば、以下の（Ｄ−１）から（Ｄ−１８）の化合物が挙げられるが、好ましくは（Ｄ−４）、（Ｄ−５）、（Ｄ−９）、（Ｄ−１０）、（Ｄ−１１）、（Ｄ−１３）、（Ｄ−１６）、（Ｄ−１７）及び（Ｄ−１８）が使用される。なお、式（Ｄ−１）〜（Ｄ−１８）中の−ＣＯＯＨのＨは脱離していてもよい。
【００６６】
【化１３】
0005494490.tif 000014
【００６７】
【化１４】
0005494490.tif 000015
【００６８】
【化１５】
0005494490.tif 000016
【００６９】
【化１６】
0005494490.tif 000017
【００７０】
【化１７】
0005494490.tif 000018
【００７１】
【化１８】
0005494490.tif 000019
【００７２】
なお、これらの二核ルテニウム錯体およびルテニウム−オスミウム錯体は、単独又は二種以上を混合して使用しても良い。
【００７３】
これらの二核ルテニウム錯体およびルテニウム−オスミウム錯体は、公知の方法によって合成することができる（例えば、国際公開第２００６／０３８５８７号参照）。
【００７４】
本発明において使用する半導体微粒子としては、例えば、酸化チタン、酸化亜鉛、酸化スズ、酸化インジウム、酸化ニオブ、酸化タングステン、酸化バナジウム等の金属酸化物類；チタン酸ストロンチウム、チタン酸カルシウム、チタン酸バリウム、ニオブ酸カリウム等の複合酸化物類；硫化カドミウム、硫化ビスマス等の金属硫化物；セレン化カドミウム等の金属セレン化物；テルル化カドミウム等の金属テルル化物；リン化ガリウム等の金属リン化物；ヒ素化ガリウム等の金属ヒ素化物が挙げられるが、好ましくは金属酸化物、更に好ましくは酸化チタン、酸化亜鉛、酸化スズが使用される。なお、半導体微粒子の一次粒子径は特に制限されないが、好ましくは１〜５０００ｎｍ、更に好ましくは２〜５００ｎｍ、特に好ましくは３〜３００ｎｍのものが使用される。これらの半導体微粒子は、単独又は二種以上を混合して使用しても良い。
【００７５】
前記二核金属錯体色素により増感された半導体微粒子は、例えば、二核金属錯体色素を溶媒に溶解した溶液を半導体微粒子に接触（例えば、塗布、浸漬等）させることによって製造される（例えば、国際公開第２００６／０３８５８７号参照）。なお、接触させた後に、各種溶媒で洗浄して乾燥させることが望ましい。
【００７６】
本発明の光電変換素子は、二核ルテニウム錯体色素および／またはルテニウム−オスミウム錯体色素により増感された半導体微粒子を含むものであり、具体的には、例えば、当該ルテニウム錯体色素および／またはルテニウム−オスミウム錯体色素により増感された半導体微粒子を電極上に固定したものである。
【００７７】
前記電極は、導電性電極であり、好ましくは透明基板上に形成された透明電極である。導電剤としては、例えば、金、銀、銅、白金、パラジウム等の金属、スズをドープした酸化インジウム（ＩＴＯ）に代表される酸化インジウム系化合物、フッ素をドープした酸化スズ（ＦＴＯ）に代表される酸化スズ系化合物、酸化亜鉛系化合物などが挙げられる。
【００７８】
本発明の光化学電池は、先述した二核ルテニウム錯体色素および／またはルテニウム−オスミウム錯体色素により増感された半導体微粒子を用いて製造することができる。
【００７９】
本発明の光化学電池は、具体的には、電極として上記の本発明の光電変換素子と対極とを有し、その間に電解質溶液層を有するものである。なお、本発明の光電変換素子に用いた電極と対極の少なくとも片方は透明電極である。
【００８０】
対極は、光電変換素子と組み合わせて光化学電池としたときに正極として作用するものである。対極としては、上記導電性電極と同様に導電層を有する基板を用いることもできるが、金属板そのものを使用すれば、基板は必ずしも必要ではない。対極に用いる導電剤としては、例えば、白金等の金属、炭素、フッ素をドープした酸化スズ等の導電性金属酸化物が好適に使用される。
【００８１】
本発明では、光化学電池の電解質として、イオン液体を主成分とする電解質溶液を使用する。この電解質溶液は、例えば、イオン液体のみから成るもの、またはイオン液体とレドックス対（酸化還元対）を含むものである。
【００８２】
本発明において使用するイオン液体は、アニオン成分として（ＣＮ）４Ｂ−を含むものであり、好ましくはカチオン成分としてイミダゾリウムカチオンを含み、アニオン成分として（ＣＮ）４Ｂ−を含むものである。なお、イミダゾリウムカチオンは、イミダゾリウム骨格を有するカチオンであり、イミダゾリウムの誘導体も含む。イオン液体は、単独で使用してもよく、二種以上を混合して使用してもよい。
【００８３】
本発明において使用するイオン液体のカチオン成分としては、下記一般式（２−Ｄ１）で示されるものが好ましく、アニオン成分としては、下記一般式（２−Ｅ２）で示されるものが好ましい。
【００８４】
【化１９】
0005494490.tif 000020
【００８５】
（式中、Ｒ７１及びＲ７２は、それぞれ独立に、炭素数１〜６の直鎖または分岐アルキル基を表す。）
【００８６】
【化２０】
0005494490.tif 000021
【００８７】
一般式（２−Ｄ１）中、Ｒ７１及びＲ７２としては、炭素数１〜３のアルキル基が好ましく、メチル基またはエチル基が特に好ましい。
【００８８】
本発明において使用するイオン液体としては、下記一般式（２）で示されるものが好ましく、更に下記一般式（２−１）で示されるものが特に好ましい。
【００８９】
【化２１】
0005494490.tif 000022
【００９０】
（式中、Ｒ７１及びＲ７２は、それぞれ独立に、炭素数１〜６の直鎖または分岐アルキル基を表す。）
【００９１】
【化２２】
0005494490.tif 000023
【００９２】
一般式（２−１）で示される化合物は、１−エチル−３−メチルイミダゾリウムテトラシアノボレートである。
【００９３】
本発明の電解質溶液は、レドックス対（酸化還元対）を含んでいることが望ましい。使用するレドックス対は特に限定されないが、例えば、
（１）ヨウ素とヨウ化物（例えば、ヨウ化リチウム、ヨウ化カリウム等の金属ヨウ化物；ヨウ化テトラブチルアンモニウム、ヨウ化テトラプロピルアンモニウム、ヨウ化ピリジニウム、ヨウ化イミダゾリウム等の４級アンモニウム化合物のヨウ化物）の組み合わせ、
（２）臭素と臭化物（例えば、臭化リチウム、臭化カリウム等の金属臭化物；臭化テトラブチルアンモニウム、臭化テトラプロピルアンモニウム、臭化ピリジニウム、臭化イミダゾリウム等の４級アンモニウム化合物の臭化物）の組み合わせ、
（３）塩素と塩化物（例えば、塩化リチウム、塩化カリウム等の金属塩化物；塩化テトラブチルアンモニウム、塩化テトラプロピルアンモニウム、塩化ピリジニウム、塩化イミダゾリウム等の４級アンモニウム化合物の塩化物）の組み合わせ、
（４）アルキルビオローゲンとその還元体の組み合わせ、
（５）キノン／ハイドロキノン、鉄（ＩＩ）イオン／鉄（ＩＩＩ）イオン、銅（Ｉ）イオン／銅（ＩＩ）イオン、マンガン（ＩＩ）イオン／マンガン（ＩＩＩ）イオン、コバルトイオン（ＩＩ）／コバルトイオン（ＩＩＩ））等の遷移金属イオン対、
（６）フェロシアン／フェリシアン、四塩化コバルト（ＩＩ）／四塩化コバルト（ＩＩＩ）、四臭化コバルト（ＩＩ）／四臭化コバルト（ＩＩＩ）、六塩化イリジウム（ＩＩ）／六塩化イリジウム（ＩＩＩ）、六シアノ化ルテニウム（ＩＩ）／六シアノ化ルテニウム（ＩＩＩ）、六塩化ロジウム（ＩＩ）／六塩化ロジウム（ＩＩＩ）、六塩化レニウム（ＩＩＩ）／六塩化レニウム（ＩＶ）、六塩化レニウム（ＩＶ）／六塩化レニウム（Ｖ）、六塩化オスミウム（ＩＩＩ）／六塩化オスミウム（ＩＶ）、六塩化オスミウム（ＩＶ）／六塩化オスミウム（Ｖ）等の錯イオンの組み合わせ、
（７）コバルト、鉄、ルテニウム、マンガン、ニッケル、レニウム等の遷移金属と、ビピリジンやその誘導体、ターピリジンやその誘導体、フェナントロリンやその誘導体等の複素共役環及びその誘導体で形成されている錯体類、
（８）フェロセン／フェロセニウムイオン、コバルトセン／コバルトセニウムイオン、ルテノセン／ルテノセウムイオン等のシクロペンタジエン及びその誘導体と金属の錯体類、
（９）ポルフィリン系化合物類
が挙げられるが、好ましくは前記（１）で挙げたレドックス対が使用される。なお、これらのレドックス対は、単独又は二種以上を混合して使用しても良い。これらのレドックス対の使用量は、適宜決めることができる。
【００９４】
本発明の光化学電池は、従来から適用されている方法によって製造することができ、例えば、
（１）透明電極上に酸化物等の半導体微粒子のペーストを塗布し、加熱焼成して半導体微粒子の薄膜を作製する。
（２）次いで、半導体微粒子の薄膜がチタニアの場合、温度４００〜５５０℃で０．５〜１時間焼成する。
（３）得られた薄膜の付いた透明電極を色素溶液に浸漬し、二核金属錯体色素を担持して光電変換素子を作製する。
（４）得られた光電変換素子と対極として白金又は炭素を蒸着した透明電極を合わせ、その間に電解質溶液を入れる。
という操作を行うことにより、本発明の光化学電池を製造することが出来る。
【実施例】
【００９５】
次に、実施例を挙げて本発明を具体的に説明するが、本発明の範囲はこれらに限定されるものではない。なお、二核ルテニウム錯体色素は、国際公開第２００６／０３８５８７号を参照して合成した。【００９６】
実施例１
（多孔質チタニア電極の作製）
チタニアペーストＰＳＴ−１８ＮＲ（触媒化成製）を透明層に、ＰＳＴ−４００Ｃ（触媒化成製）を拡散層に用い、透明導電性ガラス電極（旭硝子株式会社製）の上に、スクリーン印刷機を用いて塗布した。得られた膜を２５℃、相対湿度６０％の雰囲気下で５分間エージングし、このエージングした膜を４４０〜４６０℃で３０分間焼成した。この操作を繰り返すことで、１６ｍｍ２の多孔質チタニア電極を作製した。【００９７】
（色素を吸着した多孔質チタニア電極の作製）
ｔ−ブタノール／アセトニトリル（＝１：１（容量比））の混合溶媒に二核ルテニウム錯体色素（Ｄ−４）を加えて当該ルテニウム錯体色素の飽和色素溶液を調製した。次いで、この飽和色素溶液に多孔質チタニア電極を内温３０℃の恒温器中で２０時間浸漬し、色素を吸着した多孔質チタニア電極を作製した。【００９８】
（光化学電池の作製）
白金対極を貫通するようにダイヤモンドドリルで孔をあけた。次に、色素吸着多孔質チタニア層を挟むように色素吸着多孔質チタニア電極と白金対極とを重ね合わせ、その間に、色素吸着多孔質チタニア層を囲うように熱溶融性封止材を配置し、これらを加熱することでチタニア電極と対極を接合した。一方で、１−エチル−３−メチルイミダゾリウムテトラシアノボレート（イオン液体）と、１−エチル−３−メチルイミダゾリウムアイオダイド及びヨウ素（レドックス対）とから、ヨウ化物イオンの濃度が１．０ｍｏｌ／ｌの溶液を調製し、さらに０．５ｍｏｌ／ｌのｔ−ブチルピリジンを加えることで電解質溶液を調製した。続いて、白金対極にあけた孔からチタニア電極と対極との間に電解質溶液を注入し、その後、孔の上に熱溶融性封止材、ガラス板をこの順で重ね、再度加熱することで孔を塞ぎ、光化学電池を作製した。【００９９】
（耐久性評価）
得られた光化学電池を８５℃暗所で所定の時間静置した後、室温に戻し、光電変換効率（η）を英弘精機株式会社製のソーラーシュミレーターを用い、１００ｍＷ／ｃｍ２の擬似太陽光を照射し測定した。図１に８５℃暗所で放置した時間による光電変換効率の変化を示す。【０１００】
比較例１〜６
実施例１において、イオン液体として以下のものを使用したこと以外は、実施例１と同様にして光化学電池を作製し、耐久性の評価を行った。結果を図１に示す。【０１０１】
（使用したイオン液体）
実施例１；１−エチル−３−メチルイミダゾリウムテトラシアノボレート
比較例１；１−エチル−３−メチルイミダゾリウムビス（トリフルオロメチルスルホニル）イミド
比較例２；１−エチル−３−メチルイミダゾリウムトリフルオロメタンスルホネート
比較例３；１−エチル−３−メチルイミダゾリウムパラトルエンスルホネート
比較例４；１−エチル−３−メチルイミダゾリウムエチルスルフェイト
比較例５；１−エチル−３−メチルイミダゾリウム２−（２−メトキシエトキシ）エチルスルフェイト
比較例６；１−エチル−３−メチルイミダゾリウムジシアンアミド【０１０２】
実施例２
（多孔質チタニア電極の作製）
実施例１と同様にして、多孔質チタニア電極を作製した。【０１０３】
（色素を吸着した多孔質チタニア電極の作製）
ｔ−ブタノール／アセトニトリル（＝１：１（容量比））の混合溶媒に二核ルテニウム錯体色素（Ｄ−１７）を加えて当該ルテニウム錯体色素の０．３ｍｍｏｌ／Ｌ溶液を調製した。次いで、この色素溶液に多孔質チタニア電極を内温３０℃の恒温器中で５時間浸漬し、色素を吸着した多孔質チタニア電極を作製した。【０１０４】
（光化学電池の作製）
白金対極を貫通するようにダイヤモンドドリルで孔をあけた。次に、色素吸着多孔質チタニア層を挟むように色素吸着多孔質チタニア電極と白金対極とを重ね合わせ、その間に、色素吸着多孔質チタニア層を囲うように熱溶融性封止材を配置し、これらを加熱することでチタニア電極と対極を接合した。一方で、１−エチル−３−メチルイミダゾリウムテトラシアノボレート（イオン液体）と、１−プロピル−３−メチルイミダゾリウムアイオダイド及びヨウ素（レドックス対）とから、ヨウ化物イオンの濃度が０．６ｍｏｌ／ｌの溶液を調製し、さらに０．５ｍｏｌ／ｌのｔ−ブチルピリジンを加えることで電解質溶液を調製した。続いて、白金対極にあけた孔からチタニア電極と対極との間に電解質溶液を注入し、その後、孔の上に熱溶融性封止材、ガラス板をこの順で重ね、再度加熱することで孔を塞ぎ、光化学電池を作製した。【０１０５】
（耐久性評価）
得られた光化学電池を６０℃暗所で所定の時間静置した後、室温に戻し、光電変換効率（η）を英弘精機株式会社製のソーラーシュミレーターを用い、１００ｍＷ／ｃｍ２の擬似太陽光を照射し測定した。図２に６０℃暗所で放置した時間による光電変換効率の変化を示す。【０１０６】
実施例３
実施例２において、二核ルテニウム錯体色素（Ｄ−１７）の代わりに、二核ルテニウム錯体色素（Ｄ−１８）を用いた以外は実施例２と同様にして光化学電池を作製し、耐久性の評価を行った。図２に６０℃暗所で放置した時間による光電変換効率の変化を示す。【０１０７】
図１、図２の結果から、特定の二核金属錯体色素により増感された半導体微粒子と特定のイオン液体から作製された本発明の光化学電池が高い変換効率及び耐久性を示すことが分かる。
【産業上の利用可能性】
【０１０８】
本発明により、高い吸光係数を有する、電子移動に優れた二核金属錯体色素により増感された半導体微粒子と、イオン液体を主成分とする電解質溶液とを使用した、変換効率及び耐久性が高い光化学電池を提供することができる。この光化学電池は実用化に適したものであると考えられる。
【図１】
0005494490.tif 000037
【図２】
0005494490.tif 000038